(57)【要約】【課題】  紙、皮革、樹脂製のフィルムやシート、編物や織物といった各種材質製、構造等の基材に、ＣＤ、ＤＬＣ、ＤＬＣ及びＣＤを強固に固着させる。【解決手段】  紙、皮革、樹脂製のフィルムやシート、編物や織物といった各種材質製、構造等の基材に、ＯＨ基を付与して親水性を高め、その基材に、ＣＤが固着されたＣＤ固着基材、又はＤＬＣが固着されたＤＬＣ固着基材、又はＤＬＣ及びＣＤが固着されたＤＬＣ及びＣＤ固着基材である。基材へのＤＬＣの注入量又は／及び成膜厚が、基材がＤＬＣの色で変色しない量又は厚さである。本発明の製品は前記いずれかの基材で製造された製品である。【選択図】  図３
2020020055.tif 000002
【特許請求の範囲】
【請求項１】
紙、皮革、樹脂製のフィルムやシート、編物や織物といった各種材質製、構造等の基材に、シクロデキストリン（ＣＤ）が固着されたＣＤ固着基材において、
ＣＤが、ＯＨ基が付与されて親水性が高められた基材に固着されたものである、
ことを特徴とするＣＤ固着基材。
【請求項２】
紙、皮革、樹脂製のフィルムやシート、編物や織物といった各種材質製、構造等の基材に、ダイヤモンドライクカーボン（ＤＬＣ）が固着されたＤＬＣ固着基材において、
ＤＬＣが、ＯＨ基が付与されて親水性が高められた基材に固着されたものである、
ことを特徴とするＤＬＣ固着基材。
【請求項３】
紙、皮革、樹脂製のフィルムやシート、編物や織物といった各種材質製、構造等の基材に、ダイヤモンドライクカーボン（ＤＬＣ）が固着され、更にＣＤが固着されたＤＬＣ及びＣＤ固着基材において、
少なくともＤＬＣが、ＯＨ基が付与されて親水性が高められた基材に固着されたものである、
ことを特徴とするＤＬＣ及びＣＤ固着基材。
【請求項４】
請求項２記載のＤＬＣ固着基材において、
基材へのＤＬＣの注入量又は／及び成膜厚が、基材がＤＬＣの色で変色しない量又は厚さである、
ことを特徴とするＤＬＣ固着基材。
【請求項５】
請求項３記載のＤＬＣ及びＣＤ固着基材において、
基材へのＤＬＣの注入量又は／及び成膜厚が、基材がＤＬＣの色で変色しない量又は厚さである、
ことを特徴とするＤＬＣ及びＣＤ固着基材。
【請求項６】
請求項２記載のＤＬＣ固着基材において、
基材へのＤＬＣ固着処理が、真空中又は大気中のいずれかであって常温雰囲気中で行われた、
ことを特徴とするＤＬＣ固着基材。
【請求項７】
請求項３記載のＤＬＣ及びＣＤ固着基材において、
基材へのＤＬＣ固着処理が、真空中又は大気中のいずれかであって常温雰囲気中で行われた、
ことを特徴とするＣＤ固着基材又はＤＬＣ固着基材。
【請求項８】
ＣＤ固着基材、又はＤＬＣ固着基材、又はＤＬＣ及びＣＤ固着基材が使用された製品であって、
ＣＤ固着基材、又はＤＬＣ固着基材、又はＤＬＣ及びＣＤ固着基材が、請求項１から請求項７のいずれか１項に記載のＣＤ固着基材、又はＤＬＣ固着基材、又はＤＬＣ及びＣＤ固着基材を生地とし、
前記生地が裁断され、縫製、接着等のいずれかの方法で連結されて製造されたものである、
ことを特徴とするＣＤ固着製品又はＤＬＣ固着製品又はＤＬＣ及びＣＤ固着製品。
【請求項９】
ＣＤ固着基材、又はＤＬＣ固着基材、又はＤＬＣ及びＣＤ固着基材が使用された製品であって、
ＣＤ固着基材、又はＤＬＣ固着基材、又はＤＬＣ及びＣＤ固着基材が、請求項１から請求項７のいずれか１項に記載のＣＤ固着基材、又はＤＬＣ固着基材、又はＤＬＣ及びＣＤ固着基材であり、
それら基材が所望の寸法及び形状に製造されたものである、
ことを特徴とするＣＤ固着製品又はＤＬＣ固着製品又はＤＬＣ及びＣＤ固着製品。
【発明の詳細な説明】
【技術分野】
【０００１】
本発明は紙、皮革、樹脂フィルム、樹脂シート、動物系繊維（羊毛・絹等）、植物系繊維（綿・麻等）、化学系繊維（レーヨン・ポリエステル等）の編物、織物といった生地（基材）に、ＣＤ（Cyclo Dextrin）又はＤＬＣ（Diamond Like Carbon）、又はＣＤとＤＬＣの双方が固着（固定）された基材と、それら固着基材を使用した下着、おむつ、生理用品、服、傘、コート、カーテン、タオル、ベットリネン製品、カーペット、家具といった各種製品に関するものである。
【背景技術】
【０００２】
ＤＬＣはダイヤモンドとグラファイトの中間的な結晶構造を持ち、高硬度、低摩擦係数、耐摩耗性、電気絶縁性、耐薬品性、抗菌性、親水性、撥水性、紫外線カット、ガスバリア性（非通気性）等の各種特性（物性）を持っている。このため、各種分野で利用されている。例えば、コーティング用ロールの表面への成膜に使用されている。
【０００３】
従来のＤＬＣ成膜方法は、真空チャンバー内で、１５０℃〜３５０℃の高温雰囲気領域で行われていたため、成膜する物（成膜対象物）が耐熱性に乏しいもの、例えば、樹脂製やアルミ製の製品或いは部品の場合は変形することがある。特に、アルミロールの場合は表面が酸化し易く、且つ、熱膨張率が大きいため、処理温度が２００℃以上では高い密着力を得ることができなかった。このため、成膜対象物に限りがあった。この問題を解消するため、本件発明者は先に、ＤＬＣを常温で成膜する方法を開発した（特許文献１）。
【０００４】
基材には紙、皮革、樹脂製のフィルムやシート、編物、織物等の各種生地がある。従来はポリエステルにＣＤを固定させた布帛がある（特許文献２）。
【０００５】
ＣＤは包接機能と徐放機能を備える。包接機能性は、嫌な臭い、味等を包接によって改善する機能であり、徐放機能性は香料、ヨウ素等の有効成分を予め包接しておくと、それら成分が徐々に放出する機能である。ＣＤがアンモニア臭、イソ吉草酸、ホルムアルデヒド、酢酸など、体臭・加齢臭にまつわる臭いの包接機能を備えることは既に確認されている。ＣＤは特に消臭（悪臭抑制）効果に優れているため、生理用ナプキンに固着して使用されることもある（特許文献３）。
【先行技術文献】
【特許文献】
【０００６】
【特許文献１】特開２０１０−１８９６９４号公報
【特許文献２】特開２０１３−１５５４４７号公報
【特許文献３】特開２０１６−０７７８５７号公報
【発明の概要】
【発明が解決しようとする課題】
【０００７】
本発明の課題は、紙、皮革、樹脂製のフィルムやシート、編物や織物等の基材に、ＤＬＣを固定（固着）したＤＬＣ固着基材と、ＣＤを固定（固着）したＣＤ固着基材と、ＤＬＣとＣＤの双方を固着したＤＬＣ及びＣＤ固着基材と、それら固着基材を使用した製品を提供することにある。
【課題を解決するための手段】
【０００８】
［ＣＤ固着基材］
本発明のＣＤ固着基材は、紙、皮革、樹脂製のフィルムやシート、編物や織物といった各種材質製、構造等の基材に、ＣＤが固着（固定）されたものである。ＣＤ固着基材は下着、おむつ、生理用品、服、傘、コート、カーテン、タオル、ベットリネン製品、カーペット、家具等の各製品の生地として使用可能である。ＣＤはＣＤ溶液内に基材を浸漬（ディッピング）するとか、ＣＤ溶液をロールコーティング（ロールで塗布）、ダイコーター、スプレーや他の噴霧器で噴霧する等して固着させることができる。
【０００９】
［ＤＬＣ固着基材］
本発明のＤＬＣ固着基材は、前記ＣＤ固着基材の基材と同様の基材に、ＤＬＣが固着（固定）されたものである。ＤＬＣ固着基材はＣＤ固着基材と同様に各種製品の生地として使用可能である。ＤＬＣは真空チャンバー内の真空中で基材の内部に注入するとか、注入して堆積させるとか、基材の表面に成膜することができる。注入、成膜のいずれの場合もドライ方式である。真空チャンバー内は常温（室温）でもよい。基材へのＤＬＣの固着は大気中で且つ常温（室温）で行うこともできる。常温とは１０℃〜５０℃をいう。ここでいうＤＬＣが固着とは、基材内にＤＬＣが注入された状態或いは基材の表面にＤＬＣ膜が成膜されて基材から剥離しにくい状態をいう。
【００１０】
［ＤＬＣ及びＣＤ固着基材］
本発明のＤＬＣ及びＣＤ固着基材は、前記ＤＬＣ固着基材に更にＣＤが固着されたものである。このＤＬＣ及びＣＤ固着基材も、ＣＤ固着基材又はＤＬＣ固着基材と同様に各種製品の生地として使用可能である。ここでいうＣＤが固着とは前記ＣＤ固着基材の固着と同様であり、ＤＬＣ基材のＤＬＣに更にＣＤが固着することである。ＤＬＣは基材の内部に注入固着されたものでも基材表面に成膜されたものでもよい。ＣＤはＤＬＣ膜の上に成膜された（積層された）ものでも、基材の内部に含浸されてＤＬＣや基材に絡みついた（固着された）ものであってもよい。ＤＬＣの固着、ＣＤの固着は前記方法で行うことができる。
【００１１】
本発明では、基材へのＣＤ又はＤＬＣの固着を強固にするためには、基材を前処理（表面加工：コンディショニング）してＣＤやＤＬＣが付着或いは固着し易くなるようにしてから使用することも、前処理せずに使用することもできる。
【００１２】
本発明では、基材をプラズマ処理したり、コロナ放電処理したりして基材にＯＨ基を付与し、基材の親水性を高めるのが望ましい。プラズマ処理の雰囲気は真空中であるか大気中であるかを問わない。
【００１３】
本発明では、ＣＤに抗菌、制菌、消臭、殺菌等の包接したい任意のゲスト成分を添加或いは混合等して包接機能を付加することができる。また、保湿性向上、害虫忌避、抗酸化作用、抗炎症作用、バイオアベイラビリティの向上といった任意の徐放機能を付加することも可能である。
【００１４】
本発明の製品は、前記ＣＤ固着基材、又はＤＬＣ固着基材、又はＤＬＣ及びＣＤ固着基材を生地として使用した下着、おむつ、生理用品、服、傘、コート、カーテン、タオル、ベットリネン製品、カーペット、家具等の各種製品（それら製品の一部を含む。）である。
【発明の効果】
【００１５】
本発明の基材は次の効果がある。
（１）ＣＤ固着基材は、ＣＤ固有の機能である消臭効果、その他の効果が得られる。
（２）ＣＤに任意の包接機能を付加し、徐放機能を付加した場合は、それら機能の効果も得られる。
（３）ＤＬＣ固着基材は、ＤＬＣの機能である耐摩耗性、耐薬品性、抗菌性、撥水性、ガスバリア性（非通気性）、その他のＤＬＣ固有の効果を備えた基材となる。
（４）ＤＬＣ及びＣＤ固着基材は、ＤＬＣの前記効果とＣＤの前記効果を兼備した基材となる。
（５）基材にＯＨ基が付与されている場合は、ＯＨ基が付与されないものに比して親水性が向上し、基材へのＣＤ、ＤＬＣ、ＣＤ及びＤＬＣの固着が強固になる。
（６）基材をＣＤやＤＬＣが付着或いは固着し易くなるように前処理すれば、ＣＤやＤＬＣの付着強度、固着強度が高まり、品質向上、歩留まり向上が可能となる。
（７）ＣＤの固着、ＤＬＣの固着、プラズマ処理、コロナ放電処理のいずれも、真空中、大気中を問わず、常温処理した場合は、基材がそれら処理による熱で変形することがない。
（８）基材にＤＬＣ、ＣＤを固着させる前に、基材に親水性を付与することにより、基材に固着したＤＬＣやＣＤの密着性が向上し、洗濯を繰り返してもＤＬＣやＣＤが剥離或いは分離しにくく、ＤＬＣやＣＤの機能が長持ちする。
【００１６】
本発明の製品は、前記した基材を使用して作られているため、ＣＤ固有の特性や機能、ＤＬＣ固有の特性や機能を備えたものとなり、両者の特性、機能、効果を備えた製品となる。繊維業界以外においても、ＣＤが持つ機能の波及効果が高く、市場の拡大が期待できる。
【図面の簡単な説明】
【００１７】
【図１】ＤＬＣ成膜装置の一例を示す説明図。
【図２】ＣＤ成膜方法の説明図。
【図３】（ａ）は本発明のＤＬＣ固着基材の断面図、（ｂ）は本発明のＤＬＣ及びＣＤ固着基材の断面図。
【発明を実施するための形態】
【００１８】
（ＤＬＣ固着基材の実施形態）
本発明のＤＬＣ固着基材は、紙、皮革、樹脂製のフィルムやシート、編物や織物といった各種材質製、構造等の基材に、ＤＬＣが固着されたものである。
【００１９】
［基材の前処理］
ＤＬＣを固着させる基材１を用意する。基材１は布、紙、天然皮革、人工皮革、樹脂フィルム、樹脂シート、編物、織物等々のいずれであってもよく、材質、構造を問わない。裁断して縫製し易く（製品化し易く）、製品として使い心地の良い物が望ましい。下着用生地とする場合はフレキシブルで着易いものが適する。基材１は予め洗浄（クリーニング）したものがよい。
【００２０】
基材１は前処理（コンディショニング）してから使用することも、前処理せずに使用することもできる。コンディショニングは基材１へのＣＤやＤＬＣを付着或いは固着（コーティング）し易くする処理である。基材１に含まれる脱ガス処理、脱水分処理、極低熱収縮処理、基材表面の異物除去処理などであり、基材表面の平坦性の向上、基材表面へのＣＤやＤＬＣの密着性の向上を計る処理である。例えば、水分除去処理は加熱乾燥により、塵芥処理はプラズマ処理、その他の適宜の手段で行うことができる。
【００２１】
［ミキシング層の形成］
基材にＤＬＣをコーティングする際は、基材１に、基材１とＤＬＣ膜の密着力向上を目的とした洗浄や、Ｓｉ等を主成分とするミキシング層の形成（イオン注入）を行っても良い。ミキシング層の形成は、ＤＬＣ成膜装置１００の真空チャンバー１０（図１）内を真空且つ常温状態にして行うことができる。常温状態とは０℃以上１００℃以下であるが、より望ましくは１０℃以上５０℃以下である。ＤＬＣ成膜装置１００は、真空チャンバー１０、高電圧パルス電源２０、ガス注入口３０、ＲＦ電源（高周波電源）４０、又はＩＣＰプラズマ源５０を備える。
【００２２】
［基材のセット］
基材１を常温状態の真空チャンバー１０内にセットする。基材１はミキシング層形成時やＤＬＣ膜の成膜時に、一方向のロールから他方のロールに巻取られるロールｔｏロール方式にセットするのが好ましい。
【００２３】
ミキシング層の形成にはＤＬＣ膜の構成元素である炭素や水素の他にケイ素（Ｓｉ）やフッ素（Ｆ）を用いることができる。これらのソースガスにはＮ２、Ａｒ、ＣＨ４、Ｃ２Ｈ２、ＣＦ４、Ｃ、Ｈ２、Ｂ等のガスを用いる。また、これらのガスは混合して使用することもできる。ミキシング層の形成は、十分に真空引きされた真空チャンバー１０内にガス注入口３０からソースガスを供給する。そして高周波電源４０、又はＩＣＰ電源５０を用いて放電し、プラズマを発生させ、供給したソースガスをイオン化する。次に、高電圧パルス電源２０を用いてマイナスの電圧を印加することでイオンが基材１に向かって引き付けられ、基材１に注入されることでミキシング層が形成される。この時、プラズマの発生源である高周波電源４０やＩＣＰ電源５０は、高電圧パルス電源２０とは特性が異なることから同時に使用することが不可能であるため、交互に使用する。
【００２４】
［ＤＬＣ膜の成膜］
前記ミキシング層の形成後、高周波電源４０、又はＩＣＰ電源５０の電源出力や周波数、及び、真空チャンバー１０内の真空度、高電圧パルス電源２０の電圧を変更することでイオン注入工程からＤＬＣ膜の成膜工程へ移る。この時、ソースガスに酸素やボロン又は窒素等も供給することで、ＤＬＣ膜に親水性や帯電防止（半導体や導電性等も）機能を付与することもできる。
【００２５】
前記Ｎ２、Ａｒ、ＣＨ４、Ｃ２Ｈ２、ＣＦ４、Ｃ、Ｈ２、Ｂ等の混合ガスは、混合比率を変えることでＤＬＣの物性を変えることができる。これらガスに他のガスを混合することもできる。ＤＬＣの物性はＳＰ２／ＳＰ３比、水素含有量、密度、自由空間割合等の因子により左右される。真空チャンバー１０に注入するガスの種類のみならず、ガス圧、注入量、プラズマエネルギー、極性基、注入条件を変えることにより、基材１の親水性、固着強度等を変えることもできる。例えば、前記原料ガスにフッ素を混合させると基材１の表面が撥水性に富んだものとなる。
【００２６】
基材１の表面の物性は真空チャンバー１０に供給されるＤＬＣ膜の原料ガスの種類や膜厚によっても変化する。例えば、ＤＬＣ膜厚が厚いほど耐摩耗性やガスバリア性は向上するが、基材１の変形に追従可能な密着力は低下する。逆にＤＬＣ膜が薄ければ基材１の変形に追従可能な密着力を得ることは容易であるが、耐摩耗性やガスバリア性は低下する。ＤＬＣ膜は図３（ａ）のように基材１の中に注入され、注入が進行すると、図３（ｂ）のように基材１の表面に堆積してＤＬＣ膜２となる。
【００２７】
基材１に注入するＤＬＣの原料ガスをフッ素混合物とした場合、フッ素の混合比率によって基材１の撥水性に与える影響も異なる。撥水性に富んだ基材１は剥離性や離型性に優れる。フッ素の混合比率を０％〜１０％まで増加させると、急激に水接触角が大きくなって撥水性が向上するが、１０％を超えるとその増加率は鈍化する。すなわち、ＤＬＣの常温成膜の際に注入するＤＬＣ原料ガスをフッ素混合物とした場合、撥水性を向上させるためにはそのフッ素混合比率を０％〜１０％とすることが望ましいといえる。撥水性を向上させつつ硬度も保つためには、フッ素の混合比率を１０％〜２０％とするのが望ましく、１５％前後がより望ましい。
【００２８】
基材１が白色の場合、基材１に成膜したＤＬＣの膜厚が厚くなり過ぎると基材１が黒っぽくなるので、黒っぽくならない程度の膜厚、例えば、１０ｎｍ〜２μm程度が適する。注入の場合も、黒くならないようにＤＬＣの注入量を制御する。
【００２９】
前記説明は、基材１の表面にＤＬＣを成膜する場合であるが、本発明では必ずしも膜状とは限らない。ＤＬＣを基材1内に注入させて基材１内にＤＬＣ層を形成することも、基材１が織物や編物の場合はその繊維にＤＬＣを絡み付かせて固着することもある。
【００３０】
（ＣＤ固着基材の実施形態）
本発明におけるＣＤ固着基材は、前記ＤＬＣ固着基材の基材と同様の基材１に、ＣＤが含浸或いは成膜されて固着されたものである。基材１へのＣＤの固着は、基材１を図２のようにＣＤ水溶液にディッピング（浸漬）したり、ＣＤ水溶液を基材１にロールコーティング（塗布）したり、ＣＤ水溶液を基材１に吹き付けたり、その他の任意の方法で行うことができる。ここでいう固着は、基材１の表面にＣＤ膜３を形成したり、基材１の内部にＣＤを含浸させたり、基材１が織物や編物の場合はそれら繊維にＣＤが絡み付いたりすることである。ＣＤを固着する場合も、基材１は親水化処理を行うのがよい。親水化処理は前記ＤＬＣ固着基材の場合の親水化処理方法と同様にして行うことができる。ここでいうＣＤが固着とは、基材表面にＣＤが成膜された状態、基材内にＣＤが含浸して基材の繊維（素材）に絡みついた状態もあり、基材から剥離しにくい状態である。
【００３１】
本発明では、ＣＤに抗菌、制菌、消臭、殺菌等の包接したい任意のゲスト成分を添加或いは混合等して包接機能を付加することができる。また、保湿性向上、害虫忌避、抗酸化作用、抗炎症作用、バイオアベイラビリティの向上といった任意の徐放機能を付加することも可能である。
【００３２】
ＣＤに、保湿成分のあるスクワラン成分を包接させることにより、繊維との接触によるかゆみを緩和してアトピー性皮膚炎に対処できるようにし、水溶性シリカも徐放されるようにすることで、自己治癒力や自然治癒力が高めることができ、アトピー性皮膚炎を軽減することが可能となる。
【００３３】
ＣＤに殺菌成分（Ａｇ＋）を包接し、その成分を基材１に固着させることで、基材１に抗菌、殺菌機能が付与されるので、例えば、寝具にその基材を使用した場合は、抗菌、殺菌機能のある寝具となり、抵抗力の落ちた患者や老人への雑菌による影響を抑える効果も得られ、院内感染や雑菌による悪影響を抑える効果も得られる。
【００３４】
ＣＤに任意の機能成分を付加することにより、消臭効果・殺菌効果を向上させることができるだけでなく、有効成分（ヒノキチオール、メントール、香料オイル等）の徐放によりバイオアベイラビリティの向上も期待できる。
【００３５】
将来の応用開発技術として、低コストにて小ロット、少量生産に合せた染色生地やプリント生地の生産が可能となる。
【００３６】
（ＤＬＣ及びＣＤ固着基材の実施形態）
本発明におけるＤＬＣ及びＣＤ固着基材は、ＤＬＣ固着基材の基材と同様の基材１に、ＤＬＣが注入或いは成膜して固着し、更に、そのＤＬＣ固着基材にＣＤが固着されたものである。ＤＬＣの成膜は前記ＤＬＣ固着基材におけるＤＬＣ膜の成膜と同様にして行うことができる。ＤＬＣは接着機能があるため、その上に直にＣＤを固着させることもできる。ＤＬＣ膜２の上に接着性向上のためのバインダーを設け、その上からＣＤを固着させることもできる。ＣＤ膜の場合は、ＤＬＣ膜２が１０ｎｍ〜２μmの場合、ＣＤ膜３は５０ｎｍ〜１ｍｍ程度が適する。この場合のＣＤ膜３の成膜も、ＤＬＣ膜２を備えた基材１を図２のようにＣＤ水溶液にディッピング（浸漬）したり、ＤＬＣ膜２を備えた基材１にＣＤ水溶液をロールコーティング（塗布）したり、ＣＤ水溶液を吹き付けたり、その他の任意の方法で行うことができる。ＣＤのディッピングは繰り返し行って、ＣＤを積層化することもできる。
【００３７】
基材１とＣＤとの密着力向上、基材１とＤＬＣとの密着力向上、ＤＬＣとＣＤとの密着力向上を目的に、基材１の表面或いはＤＬＣ膜２の表面にプラズマ処理やコロナ処理を行って、ＯＨ基を付与して親水性を高めるのが望ましいことは前記したとおりである。プラズマ処理に使用するソースガス（原料ガス）については特に制約はない。例えば、ヘリウム（Ｈｅ）、アルゴン（Ａｒ）、窒素（Ｎ）、酸素（Ｏ）等が挙げられる。また、ただ単に親水化目的ではヘキサメチルジシロキサン（ＨＭＤＳＯ）やトリメチルシリス（ＭＨＤＳ）等のシラン系を用いても良い。前記ガスは単体又は複数を混成して使用しても良い。それらガス原料を用いて発生させたプラズマを、基材１の表面或いはＤＬＣ膜２の表面に照射させて、ＯＨ基等の親水基の付与を行う。このプラズマを用いた親水化処理は、真空、大気中のいずれの処理雰囲気であるかを問わない。
【００３８】
前記実施形態では、ロール状の基材１を引き出しながらロール状に巻き取るロールｔｏロール方式としてあるが、基材１の引き出し、巻き取りは他の方法とすることもできる。図２では、ＣＤ水溶液に浸漬した基材１を上下のロール４間に挟んで脱水し、乾燥装置５で乾燥してから巻き取るようにしてある。必要であれば、基材１を巻き取る前に洗浄することもできる。
【００３９】
（ＣＤ固着製品、ＤＬＣ固着製品、ＤＬＣ及びＣＤ固着製品の実施形態）
本発明のＣＤ固着製品、ＤＬＣ固着製品、ＤＬＣ及びＣＤ固着製品は前記ＣＤ固着基材又はＤＬＣ固着基材又はＤＬＣ及びＣＤ固着基材を裁断し、縫製、接着などして製造されたものである。裁断方法、縫製方法、接着方法等は既存のそれら方法と同じでも他の方法であってもよい。これら製品の例は、保温着、下着、おむつ、生理用ナプキン、失禁用おむつ、ブラジャー、傘、レインコート、スポーツウェア、ウェットスーツ、シーツ、病院用シーツ、医療用ウェア、スノーボード、スキー板、水着、タイツ、壁紙、ペット用おむつ、ペット用シート、家畜用保温ウェア、カーペット、カーテン、布地家具製品、その他各種分野で使用される各種製品である。本発明の製品は、予め所望のサイズ、形状にした基材にＤＬＣ、ＣＤ、ＤＬＣ及びＣＤのいずれかを固着し、それを、裁断、縫製、接着等をすることなく、そのまま壁紙、その他のシートとして使用できるようにしたものであってもよい。本発明の製品は完成品のみならず製品の一部であってもよい。
【産業上の利用可能性】
【００４０】
本発明は前記した実施形態に限定されるものではなく、本発明の課題を解決できる範囲で設計変更可能である。
【符号の説明】
【００４１】
１      基材（生地）
２      ＤＬＣ膜
３      ＣＤ膜
４      ロール
５      乾燥装置
１０    真空チャンバー
２０    高電圧パルス電源
３０    ガス注入口
４０    高周波電源
５０    ＩＣＰプラズマ源（ＩＣＰ電源）
１００  ＤＬＣ成膜装置
【図１】
2020020055.tif 000003
【図２】
2020020055.tif 000004
【図３】
2020020055.tif 000005
【手続補正書】
【提出日】平成31年1月16日(2019.1.16)
【手続補正２】
【補正対象書類名】特許請求の範囲
【補正対象項目名】全文
【補正方法】変更
【補正の内容】
【特許請求の範囲】
【請求項１】
ＤＬＣ（Diamond Like Carbon）が基材に固着され、ＣＤ（Cyclo Dextrin）が当該ＤＬＣに固着されたＤＬＣ及びＣＤ固着基材において、
ＣＤは、ＯＨ基が付与されて親水性が高められたＤＬＣの上に固着され、包接機能用のゲスト成分が添加或いは混合されてそれら成分が包接され、それらゲスト成分が徐放される徐放機能を備えた、
ことを特徴とするＤＬＣ及びＣＤ固着基材。
【請求項２】
請求項１記載のＤＬＣ及びＣＤ固着基材において、
ＤＬＣは、ＯＨ基が付与されて親水性が高められた基材に固着された、
ことを特徴とするＤＬＣ及びＣＤ固着基材。
【請求項３】
請求項１又は請求項２記載のＤＬＣ及びＣＤ固着基材において、
ＯＨ基が、大気圧中且つ常温でプラズマ処理又はコロナ処理されて付与されて、基材又はＤＬＣに固着された、
ことを特徴とするＤＬＣ及びＣＤ固着基材。
【請求項４】
請求項１から請求項３のいずれか１項に記載のＤＬＣ及びＣＤ固着基材において、
ゲスト成分が消臭成分、抗菌成分、制菌成分、殺菌成分、保湿性のあるスクワラン成分、香料成分のいずれか一又は二以上である、
ことを特徴とするＤＬＣ及びＣＤ固着基材。
【請求項５】
請求項１から請求項４のいずれか１項に記載のＤＬＣ及びＣＤ固着基材において、
基材に成膜されたＤＬＣの膜厚が１０ｎｍ〜２μｍである、
ことを特徴とするＤＬＣ及びＣＤ固着基材。
【請求項６】
請求項１から請求項４のいずれか１項に記載のＤＬＣ及びＣＤ固着基材において、
ＤＬＣ膜の膜厚が１０ｎｍ〜２μｍ、ＣＤ膜の膜厚が５０ｎｍ〜１ｍｍである、
ことを特徴とするＤＬＣ及びＣＤ固着基材。
【請求項７】
請求項１から請求項６のいずれか１項に記載のＤＬＣ及びＣＤ固着基材において、
ＤＬＣの固着は、ＤＬＣが基材表面に成膜されて或いは基材内に含浸して基材の繊維に絡みついて、基材から剥離しにくい状態である、
ことを特徴とするＤＬＣ及びＣＤ固着基材。
【請求項８】
請求項１から請求項７のいずれか１項に記載のＤＬＣ及びＣＤ固着基材において、
ＤＬＣの上のＣＤの固着は、ＣＤが基材表面に成膜されて或いは基材内に含浸して基材の繊維に絡みついて、基材から剥離しにくい状態である、
ことを特徴とするＤＬＣ及びＣＤ固着基材。
【請求項９】
請求項１から請求項８のいずれか１項に記載のＤＬＣ及びＣＤ固着基材において、
基材が、布、紙、天然皮革、人工皮革、樹脂フィルム、樹脂シートのいずれかであってフレキシブルであり、裁断し、縫製或いは接着により製品化できるものである、
ことを特徴とするＤＬＣ及びＣＤ固着基材。
【請求項１０】
請求項９に記載のＤＬＣ及びＣＤ固着基材が裁断され、裁断されたＤＬＣ及びＣＤ固着基材が縫製或いは接着されて作られたＤＬＣ及びＣＤ固着製品であり、
前記ＤＬＣ及びＣＤ固着製品が保温着、下着、おむつ、生理用ナプキン、失禁用おむつ、ブラジャー、傘、レインコート、スポーツウェア、ウェットスーツ、シーツ、病院用シーツ、医療用ウェア、水着、タイツ、壁紙、ペット用おむつ、ペット用シート、家畜用保温ウェアのいずれかである、
ことを特徴とするＤＬＣ及びＣＤ固着製品。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
ＤＬＣ（Diamond Like Carbon）が基材に固着され、ＣＤ（Cyclo Dextrin）が当該ＤＬＣに固着されたＤＬＣ及びＣＤ固着基材において、
ＣＤは、ＯＨ基が付与されて親水性が高められたＤＬＣの上に固着され、包接機能用のゲスト成分が添加或いは混合されてそれら成分が包接され、それらゲスト成分が徐放される徐放機能を備えた、
ことを特徴とするＤＬＣ及びＣＤ固着基材。
【請求項２】
請求項１記載のＤＬＣ及びＣＤ固着基材において、
ＤＬＣは、ＯＨ基が付与されて親水性が高められた基材に固着された、
ことを特徴とするＤＬＣ及びＣＤ固着基材。
【請求項３】
請求項１又は請求項２記載のＤＬＣ及びＣＤ固着基材において、
ＯＨ基が、大気圧中且つ常温でプラズマ処理又はコロナ処理されて付与されて、基材又はＤＬＣに固着された、
ことを特徴とするＤＬＣ及びＣＤ固着基材。
【請求項４】
請求項１から請求項３のいずれか１項に記載のＤＬＣ及びＣＤ固着基材において、
ゲスト成分が消臭成分、抗菌成分、制菌成分、殺菌成分、保湿性のあるスクワラン成分、香料成分のいずれか一又は二以上である、
ことを特徴とするＤＬＣ及びＣＤ固着基材。
【請求項５】
請求項１から請求項４のいずれか１項に記載のＤＬＣ及びＣＤ固着基材において、
基材に成膜されたＤＬＣの膜厚が１０ｎｍ〜２μｍである、
ことを特徴とするＤＬＣ及びＣＤ固着基材。
【請求項６】
請求項１から請求項４のいずれか１項に記載のＤＬＣ及びＣＤ固着基材において、
ＤＬＣ膜の膜厚が１０ｎｍ〜２μｍ、ＣＤ膜の膜厚が５０ｎｍ〜１ｍｍである、
ことを特徴とするＤＬＣ及びＣＤ固着基材。
【請求項７】
請求項１から請求項６のいずれか１項に記載のＤＬＣ及びＣＤ固着基材において、
ＤＬＣの固着は、ＤＬＣが基材表面に成膜されて或いは基材内に注入されて基材の繊維に絡みついて、基材から剥離しにくい状態である、
ことを特徴とするＤＬＣ及びＣＤ固着基材。
【請求項８】
請求項１から請求項７のいずれか１項に記載のＤＬＣ及びＣＤ固着基材において、
ＤＬＣの上のＣＤの固着は、ＣＤが基材表面に成膜されて或いは基材内に含浸して基材の繊維に絡みついて、基材から剥離しにくい状態である、
ことを特徴とするＤＬＣ及びＣＤ固着基材。
【請求項９】
請求項１から請求項８のいずれか１項に記載のＤＬＣ及びＣＤ固着基材において、
基材が、布、紙、天然皮革、人工皮革、樹脂フィルム、樹脂シートのいずれかであってフレキシブルであり、裁断し、縫製或いは接着により製品化できるものである、
ことを特徴とするＤＬＣ及びＣＤ固着基材。
【請求項１０】
請求項９に記載のＤＬＣ及びＣＤ固着基材が裁断され、裁断されたＤＬＣ及びＣＤ固着基材が縫製或いは接着されて作られたＤＬＣ及びＣＤ固着製品であり、
前記ＤＬＣ及びＣＤ固着製品が保温着、下着、おむつ、生理用ナプキン、失禁用おむつ、ブラジャー、傘、レインコート、スポーツウェア、ウェットスーツ、シーツ、病院用シーツ、医療用ウェア、水着、タイツ、壁紙、ペット用おむつ、ペット用シート、家畜用保温ウェアのいずれかである、
ことを特徴とするＤＬＣ及びＣＤ固着製品。